(57)【要約】【課題】複写機・レーザビームプリンタ等の電子写真プロセスに使用される、特にフルカラー用画像形成装置の中間転写ベルトの内側に用いられる、トナーの再転写や転写抜けなどの画像不良を低減できる転写ローラを提供する。【解決手段】導電性軸体の外周上に少なくとも２層の導電性発泡ゴム層を有する転写ローラであって、最外層の発泡ゴム平均セル径が１０μｍ以上１００μｍ未満であり、内層の発泡ゴム平均セル径が１００μｍ以上５００μｍ以下であり、かつ、２３℃／５５ＲＨ％環境下におけるローラの抵抗値Ｒｘ［Ω］が、ＬｏｇＲｘで５．６以上７．０以下であり、内層の抵抗値Ｒｙ［Ω］が、ＬｏｇＲｙで５．０以上７．０以下であること。【選択図】図１
2011164177.tif 000002
【特許請求の範囲】
【請求項１】
導電性軸体の外周上に少なくとも２層の導電性発泡ゴム層を有する転写ローラであって、最外層の発泡ゴム層の平均セル径が１０μｍ以上１００μｍ未満であり、内層の発泡ゴム平均セル径が１００μｍ以上５００μｍ以下であり、かつ、２３℃／５５ＲＨ％環境下におけるローラの抵抗値Ｒｘ［Ω］が、ＬｏｇＲｘで５．６以上７．０以下であり、内層の抵抗値Ｒｙ［Ω］が、ＬｏｇＲｙで５．０以上７．０以下であることを特徴とする転写ローラ。
【請求項２】
転写ローラの硬さが、アスカーＣ硬度で１０度以上３０度以下であることを特徴とする請求項１に記載の転写ローラ。
【発明の詳細な説明】
【技術分野】
【０００１】
本発明は、電子写真複写装置、プリンター及び静電記録装置等の画像形成装置において使用される転写ローラに関する。詳しくは、電子写真感光体等の像担持体に電子写真プロセスや静電記録プロセス等の作像手段で形成担持させたトナー像による可転写画像を紙等の記録媒体や転写材に転写させる転写装置の転写ローラに関する。
【背景技術】
【０００２】
従来、複写機、プリンター等の電子写真方式の画像形成装置では、まず、電子写真感光体の表面を均一に帯電し、この電子写真感光体に光学系から映像を投射して、光の当たった部分の帯電を消去することによって潜像を形成する。次いで、トナーの付着によるトナー像の形成（現像）、転写紙、転写材等の記録媒体へのトナー像の転写により、プリントする方法がとられている。
【０００３】
転写紙、転写材等の記録媒体へトナー像を転写するための手段としては、電圧を印加した転写ローラを転写紙、転写材等の背面側から電子写真感光体に所定の押圧力で当接して転写する方式が知られている。近年ではカラー化、高画質化・高速化に対応するために、電子写真感光体との一様なニップ幅を保つことが要求され、低硬度で発泡セルが緻密かつ均一であることが望まれている。
【０００４】
転写ローラの表面形状が発泡セルに従った凹凸形状である場合、電子写真感光体との当接が電気的に不均一になり、その電気的な不均一性を反映した転写濃度ムラを生じる。従って、転写ローラは、所定の抵抗を有し、かつ電子写真感光体等に均一な接触性を確保するために、良好な表面平滑性や高い寸法精度が要求されている。
【０００５】
転写ローラを低硬度にする手段としては、発泡体を用いることが多い。通常、発泡体の硬度は発泡体を形成するセルの大きさに依存しており、低硬度の発泡体ではセル径が大きく、高硬度の発泡体ではセル径が小さい。プリンター、複写機等の電子写真装置に用いられる転写ローラでは、確実にニップ幅を得るためにセル径の大きい低硬度な発泡体を用いることが多いが、セル径が大きいとニップは得られても、トナーの転写抜けが発生することが多い。また、転写効率を上げるためにローラに印加する電圧を上げ強制的に転写させる方法もとられているが、電圧を上げすぎると一度転写したトナーが電子写真感光体に再転写する（戻る）場合があり、良好な画像が得られず、硬度と転写効率の両立が困難であった。
【０００６】
例えば、特許文献１では、セル径と硬度を両立し転写効率の変化が少ないローラが検討されているが、硬度範囲がショアＥ硬度で２０度乃至５０度と広く、３０度を超えると、発泡ローラにおいてカラー化、高画質化・高速化に対応する良好なニップが得られない。また、抵抗値がＬｏｇＲで８．０程度と高く転写効率を上げるためにローラに印加する電圧を大きくする必要があり、トナーの再転写が起きる場合がある。また、セル径と転写効率との関係を十分なニップ幅としており、ニップ幅についての詳細な検討がなされていない。
【０００７】
特許文献２では、単層であって外側のセル径が小さく、内側のセル径が大きい発泡ゴムローラの簡便な製造方法の検討がなされている。ここでは、未加硫ゴムの粘度と加硫速度のバランスでセル径を調整しており、加硫缶やプレスでのバッチ式で加硫すると、バッチ間またはロット間でセル径や外層の厚みにばらつきが生じ、発泡ゴムローラの抵抗値のばらつきが生じる場合がある。また、低硬度ローラの検討がなされているが、発泡状態と転写性についての関係が検討されておらず、硬度、発泡状態及び転写性の関係が明確になっていない。
【０００８】
このように転写ローラにおいて、トナーを均一に転写できるローラを検討した文献は少なく、硬度や接触状態による転写性について明確になっていない問題があった。
【先行技術文献】
【特許文献】
【０００９】
【特許文献１】特開２００６−２５９１３１号公報
【特許文献２】特開２００４−３２２４２１号公報
【発明の概要】
【発明が解決しようとする課題】
【００１０】
本発明は、上述の問題に鑑みなされたものである。従って、本発明は、複写機・レーザビームプリンタ等電子写真プロセスの転写装置に使用される、特にフルカラー用画像形成装置の中間転写ベルトの内側に用いられる、トナーの再転写や転写抜けなどの画像不良を低減できる転写ローラを提供することを課題とする。
【課題を解決するための手段】
【００１１】
すなわち、本発明は、導電性軸体の外周上に少なくとも２層の導電性発泡ゴム層を有する転写ローラであって、最外層の発泡ゴム平均セル径が１０μｍ以上１００μｍ未満であり、内層の発泡ゴム平均セル径が１００μｍ以上５００μｍ以下であり、かつ、２３℃／５５ＲＨ％環境下におけるローラの抵抗値Ｒｘ［Ω］が、ＬｏｇＲｘで５．６以上７．０以下であり、内層の抵抗値Ｒｙ［Ω］が、ＬｏｇＲｙで５．０以上７．０以下であることを特徴とする転写ローラである。
【発明の効果】
【００１２】
本発明の転写ローラは、トナーの再転写や転写抜けなどの画像不良を低減できるので、特にフルカラー用画像形成装置の中間ベルトの内側に用いる、転写ローラとして有用である。
【図面の簡単な説明】
【００１３】
【図１】本発明に係る転写ローラの斜視図である。
【図２】カラー用画像形成装置の説明のための模式図である。
【発明を実施するための形態】
【００１４】
以下に、本発明の実施形態を詳細に説明する。
【００１５】
図１に、本発明の転写ローラを斜視図により示す。
【００１６】
本発明の転写ローラは、導電性軸体６１の外周上に、少なくとも２層の導電性発泡ゴム層６２、６３が設けられている。そして、発泡ゴム層の最外層６３の発泡ゴム平均セル径が１０μｍ以上１００μｍ未満であり、同内層６２の発泡ゴム平均セル径が１００μｍ以上５００μｍ以下である。なお、導電性発泡ゴム層が３層以上であるときは、最外層６３以外の層をあわせ、内層という。そして、最外層を単に外層ともいう。また、以下において、転写ローラを、「導電性ゴムローラ」と考え、他の電子写真用ローラのベースのローラとし、展開することも可能である。
【００１７】
最外層の発泡ゴム平均セル径が１０μｍ未満であると、最外層の発泡ゴムが硬くて、カラー化、高画質化・高速化に対応する良好なニップが得られない。最外層の発泡ゴム平均セル径が１００μｍ以上であると、表面にできる凹凸が大きく、トナーの転写抜けが発生しやすい。なお、最外層の発泡ゴム平均セル径は、好ましくは２０μｍ乃至６０μｍである。
【００１８】
また、内層の発泡ゴム平均セル径が１００μｍ未満であると、最外層の硬さ、厚さにより変わるが、発泡ゴム層全体が硬くなり、良好なニップが得られない。内層の発泡ゴム平均セル径が５００μｍを超えると、セルの連続気泡割合が多くなるため、圧縮永久歪性（Ｃ−ＳＥＴ）が悪化する。また、発泡ゴムローラを所要の精度とするために発泡ゴム層表面を研磨する場合、発泡ゴム層が軟らかいために加工性が劣るようになる。したがって、内層の発泡ゴム平均セル径は、好ましくは２００μｍ乃至３００μｍである。
【００１９】
本発明の転写ローラは、少なくとも２層の導電性発泡ゴム層を有する。これは、最外層と内層の発泡ゴム層の発泡平均セル径及び抵抗値を、発泡ゴム層原料の配合を変更することで容易に個別に制御することができるためである。従って、導電性発泡ゴム層を少なくとも２層とすることで、転写ローラの抵抗値の制御が容易となる。また、内層の硬度を下げるために軟化剤等のオイル成分を添加しても、内層は最外層で覆われているため、オイル成分は転写ローラの表面に浸出しにくく、被接触部材を汚染することがない。
【００２０】
本発明の転写ローラは、２３℃／５５ＲＨ％環境下におけるローラの抵抗値Ｒｘ［Ω］が、ＬｏｇＲｘで５．６以上７．０以下であり、かつ、内層の抵抗値Ｒｙ［Ω］が、ＬｏｇＲｙで５．０以上７．０以下であることが必要である。
【００２１】
ＬｏｇＲｙを５．０未満とするには、内層に導電性のカーボンブラックや液状のイオン導電剤を含有させる必要がある。導電性のカーボンブラックを含有させると、硬度が上昇することと、ローラ周方向の電気特性にムラが発生し、転写ムラが生じやすい。また、液状のイオン導電剤を含有させても、ＬｏｇＲｙが５．０未満である転写ローラを実際上作製することができない。従って、内層のＬｏｇＲｙを５．０以上とする。一方、ＬｏｇＲｙが７．０を超えると、トナーを均一に転写させるために、前記転写ローラに印加する電圧を上げる必要があり、トナーの再転写を十分に防止できず、画像が悪化することがある。
【００２２】
前記ＬｏｇＲｘが５．６未満であると、最外層に導電性のカーボンブラックや液状のイオン導電剤を含有させる必要がある。導電性のカーボンブラックを含有させると、硬度が上昇することと、ローラ周方向の電気特性にムラが発生し、転写ムラが生じやすい。また、液状のイオン導電剤を含有させると、表面に浸出し、被接触部材を汚染する恐れがある。一方、ＬｏｇＲｘが７．０を超えると、トナーを均一に転写させるために、前記転写ローラに印加する電圧を上げる必要があり、トナーの再転写を十分に防止できず、画像が悪化する。また、印加電圧が高くてなっているため導電性発泡ゴム層の劣化が促進され、ローラの抵抗値が上昇し、転写効率が低下する。
【００２３】
本発明では、発泡ゴム層は、転写ローラとして必要な硬さが確保できれば、少なくとも２層形成できる厚みがあればよく、その厚みとしては通常１ｍｍ乃至１０mmが適当である。また、最外層の厚みは、上記発泡ゴム層の厚みの１０％乃至２０％が適当である。さらに、内層は、通常１層でよく、発泡ゴム層の耐久性等を勘案して２層以上とすることも可能である。
【００２４】
本発明の転写ローラの硬さとしては、アスカーＣ硬度で１０度以上３０度以下が適当である。該硬さを１０度未満とするために、発泡倍率を上げて作製する必要があり、従って、セル径が大きくて、連続気泡割合も多くなる。そのため、圧縮永久歪性（Ｃ−ＳＥＴ）が悪化し、かつ、導電部分も少なくなり、転写ローラの抵抗値が高くなる。また、圧縮により抵抗値が変化するので、転写ローラとしては不適当である。また、該硬さが３０度超ではニップが不十分となりやすく、転写効率が低下してしまう。転写効率を確保するために、転写電圧を上げると、再転写が起きやすく、使用に伴い、発泡ゴム層の劣化を促進させ、転写ローラの抵抗値も上昇し、転写効率が低下する。よって、転写ローラの硬さとして、アスカーＣ硬度で１０度以上３０度以下であることが好ましい。更に好ましくは、１５度以上２５度以下である。
【００２５】
本発明の転写ローラは、発泡ゴム層を導電性軸体の外周に設けることにより製造されるが、以下にその製造方法を説明する。
【００２６】
発泡ゴム層のゴム成分として、一般に導電性ゴムローラに用いられるものならば、支障なく使用できる。すなわち、ブタジエンゴム、イソプレンゴム、クロロプレンゴム、スチレンブタジエンゴム等の汎用ゴム、エチレンプロピレンジエンゴム、エピクロロヒドリン系ゴム、アクリロニトリルブタジエンゴム等を、単独であるいは混合して用いる。中では、エピクロルヒドリン系ゴム、アクリルニトリルブタジエンゴムはそれ自体がイオン導電性を有するので好ましい。
【００２７】
前記エピクロロヒドリン系ゴムとしては、エピクロルヒドリン（ＥＣ）の単独重合体、エチレンオキサイド（ＥＯ）との共重合体、さらにアリルグリシジルエーテル（ＡＧ）との三元共重合体がある。さらに、本発明では、エピクロロヒドリン系ゴムとして、ＥＯ／プロピレンオキサイド（ＰＯ）／ＡＧの三元共重合体を含むものとする。これらエピクロロヒドリン系ゴムの中では、ＥＣ／ＥＯ／ＡＧ三元共重合体、ＥＯ／ＰＯ／ＡＧ三元共重合体及びその混合物が好ましい。なお、エピクロロヒドリン系ゴムの電気抵抗は、ＥＯ含量が大きくなるに従って低抵抗になり、また、ＥＯ含量が多すぎるとＥＯ連鎖部が結晶化し易く、抵抗及び環境依存性が共に高くなりやすいので、ＥＯ含量が４０モル％乃至８０モル％であるものが好ましい。
【００２８】
上記ゴム成分に、架橋剤、架橋促進剤及び発泡剤、及び必要により導電剤を加え、導電性発泡ゴム層用原料ゴム組成物を作成する。
【００２９】
該加硫剤としては、原料ゴムにより異なるが、例えば、硫黄や有機含硫黄化合物、有機過酸化物、トリアジン、ポリアミン等を使用できる。また、加硫促進剤としては、チウラム系、チアゾール系、グアニジン系、スルフェンアミド系、ジチオカルバミン酸塩系、チオウレア系の加硫促進剤を挙げることができる。さらに、発泡剤としては、ｐ．ｐ’−オキシビススルホニルヒドラジド（ＯＢＳＨ）、アゾジカルボンアミド（ＡＤＣＡ）、ジニトロソペンタメチレンテトラミン（ＤＰＴ）等をあげることが可能であり、これに尿素系化合物等の発泡助剤を用いることもできる。
【００３０】
必要により加える導電剤として、カーボンブラック、黒鉛化カーボンブラック、カーボンナノチューブ等の炭素末；金属末；導電性の各種金属酸化物（酸化チタン等）；ＬｉＣＩＯ4、ＮａＳＣＮ等のイオン導電剤等をあげることができる。また、これらは、単独で、あるいは複数を組み合わせて、用いることができる。
【００３１】
本発明では、必要により、その他ゴムに配される各種成分、例えば、滑剤、サブ等の加工助剤；老化防止剤；酸化亜鉛、ステアリン酸等の加硫促進助剤；炭酸カルシウム、タルク、シリカ、クレー等の充填剤が配合可能である。
【００３２】
本発明の転写ローラは、例えば、以下のようにして製造できる。未加硫の導電性ゴム組成物をバンバリーミキサー、または、ニーダー等の密閉式混練機、或いは、オープンロールを用いて混練りして得、２層同時押出が可能な押出機を使用して未加硫の２層チューブを得る。押出後の未加硫２層チューブの外層は１ｍｍ以上が好ましく２ｍｍ以上であるとより好ましい。未加硫のチューブを、加硫缶、或いは、ＵＨＦと連続加硫炉で加熱・発泡し導電性発泡ゴム（弾性体）のチューブとした後、２次加硫を必要に応じて行う。２次加硫により、架橋密度を増加させブリードを抑制する効果があるので、２次加硫をするのが好ましい。この導電性発泡ゴムチューブを所定の長さに切断したのちに、導電性軸体６１を挿入して、所定の外径になるまで研磨することにより導電性スポンジゴム層６２と６３が得られる。
【００３３】
本発明に係る転写ローラを用いた画像形成装置の一例の模式図を図２に示す。この画像形成装置は、電子写真感光体１を、画像形成に必要な現像剤の数、具備したもので、フルカラープリントに用いうる、すなわちカラー用画像形成装置である。
【００３４】
この画像形成装置は、４つの画像形成部４１乃至４４があり、それぞれは同じ構成をとっている。すなわち、該画像形成部４１乃至４４は、電子写真感光体１、帯電ローラ２、画像情報書込みビーム３、現像装置４、及び感光体１上の各色トナー像を中間転写ベルト５に転写するための一次転写ローラ６からなる。さらに、トナー像を転写した後に感光体１に残留するトナーを除去するために、感光体１に当接して、クリーニング部材７が設けられている。そして、必要に応じて、感光体１の帯電を除くために除電部材（不図示）が設けられていることもある。なお、ここで、各画像形成部において共通する構成には、簡便のため、同一の符号を付してある。また、本画像形成装置は、トナーとして、イエロー（Ｙ）、マゼンタ（Ｍ）、シアン（Ｃ）及び黒（Ｋ）を使用したものである。さらに繊細な色構成とするために、画像形成部を増やして、色構成を増すことも可能である。さらに、本例では、感光体１、帯電ローラ２、現像装置４及びクリーニング部材７を一体として組み合わせ、プロセスカートリッジとすることも可能である。なお、これらは適宜の組み合わせで、カートリッジとすることも可能である。
【００３５】
本画像形成装置は、中間転写ベルト５を使用したものであり、該中間転写ベルト５は、電子写真感光体１と一次転写ローラ６に挟持され、さらに駆動ローラ８、テンションローラ９及び従動ローラ１０に掛け回されたエンドレスベルトとなっている。
【００３６】
テンションローラ９に対峙し、かつ、中間転写ベルト５を挟持して、中間転写ベルト５に同期して挿入される転写材Ｐに中間転写ベルト５上のフルカラートナー像を転写するための二次転写ローラ１１が設けられている。さらに、中間転写ベルト５に残留するトナーを除去するために、中間転写ベルト５に当接して、従動ローラ１０に対峙するように中間転写ベルト用クリーニング装置１２が設けられている。
【００３７】
一方、転写材Ｐ上に転写されたフルカラートナー像を転写材Ｐに定着するために、内部に加熱装置を備えたローラ対からなる定着装置１３が、転写材Ｐの搬送下手に設けられている。なお、図２において、１４は転写材Ｐを二次転写部に送る送りローラ対であり、１５は転写材Ｐを二次転写部に送るために設けられたガイドである。
【００３８】
さらに、帯電ローラ２、一次転写ローラ６及び二次転写ローラ１１には、それぞれに電荷を調整するための電源が設けられている。なお、図２において、２ａが帯電ローラ用電源であり、６ａが一次転写ローラ用電源であり、１１ａが二次転写ローラ用電源である。また、本例では、帯電ローラ２、一次転写ローラ６及び二次転写ローラ１１は、いずれも導電性ローラ形式のものを示したが、少なくとも、一次転写ローラ６が本発明の転写ローラであれば、他は放電形式のものであっても構わない。
【００３９】
なお、本例では、現像装置４には、感光体１に対峙して現像ローラ（「現像スリーブ」ともいう）があり、この現像ローラに当接して、感光体１で使われず戻ってきたトナーを掻き取り、新しいトナーを現像ローラへ供給するトナー供給ローラが設けられている。また、トナーを均一に帯電し、現像ローラ上のトナーの担持量を均すために、現像ブレードが設けられている。なお、トナーは、非磁性一成分トナーが用いられている。なお、トナーのカラーにより現像ローラ、現像ブレード等の仕様は異なり、また、現像ローラから感光体へトナーを飛ばし、現像するために現像ローラに対して印加する電圧も最適のものとされている。さらに、現像装置４内には、感光体から戻ったトナーを均一に新規トナーと混合し、装置でのトナーの帯電を均一に保つために、撹拌翼（不図示）が設けられている。
【００４０】
このカラー用画像形成装置による画像形成について説明する。
【００４１】
まず、感光体１上の矢印の方向に所定の速度で回転している感光体１は、帯電ローラ２により、帯電される。なお、この帯電は直流電圧の印加のみでもよいし、さらに交流電圧を重畳して印加してもよい。帯電された感光体１は回転して、画像情報書込みビーム３の照射位置で、それぞれの色に応じて形成された画像情報が付与された画像情報書込みビームが照射され、画像情報に応じた静電潜像が感光体１表面に形成される。次いで、感光体１の回転に伴いこの静電潜像は現像装置４の位置に来、その位置で、現像装置４からカラートナーが供給されて、感光体１表面上でトナー像（可視画像）となる。
【００４２】
感光体１表面に形成されたトナー像は、感光体１と一次転写ローラ６の位置に来たときに、感光体１表面から中間転写ベルト５の表面に転写される。一方、トナー像を転写した後の感光体１はさらに回転して、必要により除電された後、クリーニング部材７により表面上に残るトナーやごみくずが除去され、次の画像形成に供される。
【００４３】
各画像形成部は、プロセススピードにあわせて稼動し、各画像形成部に対応したトナー像が形成される。次いで、中間転写ベルト５上に、各画像形成部で形成されたトナー像は順次転写され、重ね合わされ、カラートナー像が形成される。その後、カラートナー像を担持した中間転写ベルト５は矢印方向に移動し、二次転写ローラ７で、カラートナー像の移動と同期して供給された転写材Ｐに一括転写される。中間転写ベルト５上に残留したトナー及びごみくずは、クリーニング装置１８で除去され、中間転写ベルト５は画像形成部に戻り、再び、トナー像の重ね合わせに供される。
【００４４】
一括転写されたカラートナー像を担持した転写材Ｐは、中間転写ベルト５から離れ、定着装置１３に送られ、そこで加熱されたカラートナー像は転写材Ｐにカラー画像として定着される。その後、転写材Ｐはカラー用画像形成装置本体から画像形成物（コピー）として取り出される。
【実施例】
【００４５】
以下、実施例及び比較例を用いて、本発明を詳細に説明するが、本発明は、これら実施例に限定されるものではない。
【００４６】
各実施例及び比較例で使用したゴム材料は、以下の通りである。
１．ゴム成分
・アクリロニトリルブタジエンゴム（ＮＢＲ）［結合アクリロニトリル量１８質量％  商品名：Ｎｉｐｏｌ  ＤＮ４０１ＬＬ、日本ゼオン株式会社製］］
・エピクロルヒドリン系ゴム（ＥＣＲ）
ＥＣＲ１［エチレンオキサイド含量７３モル％、商品名：ＥＰＩＯＮ  ３０１、ダイソー株式会社製］
ＥＣＲ２［エチレンオキサイド含量６４モル％、商品名：Ｈｙｄｒｉｎ  Ｔ３１０８、日本ゼオン株式会社製］
・ポリエーテル系共重合体（ＰＥＰＡ）［エチレンオキサイド−プロピレンオキサイド−アリルグリシジルエーテル共重合比率＝８７：１：１２、商品名：ゼオスパン８０１０、日本ゼオン株式会社製］
２．加硫剤
硫黄［硫黄（Ｓ）、商品名：サルファックスＰＭＣ、鶴見化学工業株式会社製］
３．加硫促進剤
Ｍ［２−メルカプトベンゾチアゾール（Ｍ）、商品名：ノクセラーＭ、大内新興化学工業株式会社製］
ＤＭ［ジベンゾチアジルジスルフィド（ＤＭ）、商品名：ノクセラーＤＭ、大内新興化学工業株式会社製］
ＴＥＴ［テトラエチルチウラムジスルフィド（ＴＥＴ）、商品名：ノクセラーＴＥＴ、大内新興化学工業株式会社製］
４．加硫促進助剤
酸化亜鉛［酸化亜鉛、商品名：亜鉛華２種、ハクスイテック株式会社製］
ステアリン酸［ステアリン酸、商品名：ステアリン酸つばき、日油株式会社社製］
５．充填剤
炭カル［炭酸カルシウム、商品名：ナノックス＃３０、丸尾カルシウム株式会社製］
ＣＢ［カーボンブラック、商品名：旭＃１５、旭カーボン株式会社製］
６．発泡剤
ＯＢＳＨ［ｐ，ｐ’−オキシビススルホニルヒドラジド（ＯＢＳＨ）、商品名：ネオセルボンＮ＃１０００Ｓ、永和化成工業株式会社製］
ＡＤＣＡ［アゾジカルボンアミド（ＡＤＣＡ）、商品名：ビニホールＡＣ＃ＬＱ、永和化成工業株式会社製］
７．発泡助剤
［尿素、商品名：セルペースト１０１、永和化成工業株式会社製］
８．軟化剤
［セバシン酸系ポリエステル、商品名：ポリサイザーＰ−２０２、ＤＩＣ株式会社製］
９．イオン導電剤
［四級アンモニウム塩、商品名：アデカサイザーＬＶ７０、株式会社ＡＤＥＫＡ製］
１０．導電性カーボンブラック
［カーボンブラック、商品名：旭＃７０、旭カーボン株式会社製］
【００４７】
配合１乃至１２（発泡ゴム層用ゴム原料）
下記表１に示す原料組成で上記原料を、バンバリーミキサー及びオープンロールを用いて混練りし、発泡ゴム層用配合１乃至１２を調製した。
【００４８】
【表１】
2011164177.tif 000003
【００４９】
実施例１乃至７、比較例１乃至６
上記配合を表２に示す組み合わせで、２層同時押出が可能な押出機を使用して未加硫の２層チューブを成型した。なお、この２層同時押出機は、スクリュー径Φ６０ｍｍの押出機とΦ７０ｍｍの押出機をクロスヘッドでつなげたもので、外層は調芯が必要であるが、ダブルハート形状の芯金を使用したものであり、偏芯の少ない２層構造のチューブが成型できる。この未加硫の２層チューブの内層、外層の厚さは、発泡後に内層の厚みが３．５ｍｍになり、かつ、研磨後の外層の厚さが０．５ｍｍを確保できる厚み１ｍｍ乃至２ｍｍになるようにした。得られた未加硫の２層チューブを、加硫缶にて加硫と発泡を行い導電性発泡ゴムチューブとした。発泡ゴムチューブを長さ２４０ｍｍに切断し、φ６ｍｍのニッケル化学めっきをし、接着剤を塗布したステンレス製の導電性軸体を挿入し、ローラ状の成形体を得た。この成形体を外径がφ１４ｍｍになるように研磨し、発泡ゴム層の両端を切り取り、長さ２２６ｍｍにして、転写ローラを作製した。
【００５０】
なお、ローラ抵抗値及び内層の抵抗値の調整は、ゴム成分のブレンド比により行い、発泡ゴム層の硬度の調整は、加硫速度、発泡剤の量、加硫条件等を変化させることにより行っている。また、セル径、抵抗値の測定，Ｃ−ＳＥＴ、画像の評価は下記によった。その結果を表２に示す。
【００５１】
（セル径の測定）
作製した導電性発泡ゴムチューブを長手方向３点で５ｍｍ幅に切断し、それぞれの断面を電子顕微鏡にて９ｍｍ2の範囲内にある発泡セルの径を測定し、内層、外層それぞれについてその平均値を求めることによった。
【００５２】
（転写ローラの抵抗値）
作製した転写ローラの軸体に片側４．９Ｎの荷重が両方に掛かるようにし、外径３０ｍｍのアルミニウム製のドラムに圧着し、アルミニウム製ドラムを回転させ、転写ローラが３０ｒｐｍで回転するように調整する。次いで、回転が安定した状態で、軸体とアルミニウム製ドラムとの間に５０Ｖの電圧を印加し、直列につながれた内部抵抗１ｋΩにかかる電圧値を２３℃／５５％ＲＨ（Ｎ／Ｎ）環境下で測定した。得られた電圧値からオームの法則により、転写ローラの抵抗値を算出した。
【００５３】
（発泡ゴム層の内層の抵抗値）
作製した転写ローラを最外層の厚さ分のみ研磨して取り除き、内層のみの転写ローラを作製し、前記転写ローラの抵抗値と同様にして求めた。
【００５４】
（転写ローラの硬さ測定）
作製した転写ローラにアスカーＣ硬度計を４．９Ｎ荷重でゆっくり押し当て、５秒後の数値を測定した。なお、測定方法はＪＩＳ  Ｋ  ６２５３に準じた。
【００５５】
（圧縮永久歪み（Ｃ−ＳＥＴ）評価）
作製した転写ローラを、カラーレーザープリンター（カラーレーザージェット  ４７００ｄｎ（商品名）、ヒューレット・パッカード社製）のカートリッジの感光体に、両端に各４．９Ｎの荷重を加えて接触させ、４０℃／９５％ＲＨの環境下に一週間放置した。その後、荷重を外し、１０分間置いた後ローラ表面の圧接跡を観察して、以下の基準で評価した。
○：圧接跡は無い。
×：圧接跡がある。
【００５６】
（画像評価）
作製した転写ローラを、カラーレーザープリンター（カラーレーザージェット  ４７００ｄｎ（商品名）の中間転写ベルト（ＩＴＢ）ユニットに転写ローラとしてセットし、Ｌ／Ｌ環境下（１５．０℃／１０％ＲＨ）で単色ベタ画像を印刷した。得られた単色ベタ画像を目視により観察し、色ムラ・色抜けのレベルを以下により評価した。
○：色ムラ、色抜け共に実用上問題はない。
△：色ムラ、色抜けのいずれかが若干観察されるが、実用上問題ない。
×：色ムラ、色抜けが観察され、実用上使用不可である。
【００５７】
【表２】
2011164177.tif 000004
【００５８】
表２より、転写ローラが本発明の範囲内のもの（実施例１乃至７）であると、圧縮永久歪み（Ｃ−ＳＥＴ）に問題もなく、良好な画像が得られることが分かる。
【００５９】
一方、比較例１では、外層のセル径が１０μｍ以下で、良好なニップが得られていないため、画像不良が発生した。比較例２では、外層のセル径が１００μｍ以上であり、トナーの転写抜けが発生した。比較例３では、内層のセル径が１００μｍ未満であり、発泡ゴム層が硬くなり過ぎ、良好なニップが得られないため、画像不良が発生した。比較例４は、内層のセル径が５００μｍを越えたため、圧縮永久歪性（Ｃ−ＳＥＴ）が悪化した。比較例５は、内層に導電性のカーボンブラックを含有し、ＬｏｇＲｙが５．０未満であり、かつ、内層のセル径が１００μｍ未満となり、ローラが硬くなり、良好なニップが得られなったため、画像不良が発生した。比較例６は、外層に導電性のカーボンブラックを含有するため、発泡ゴムローラが硬くなり、良好なニップが得られず、画像不良が発生した。
【符号の説明】
【００６０】
１          電子写真感光体（感光体）
２          帯電ローラ
２ａ        電源〔帯電ローラ用〕
３          書き込みビーム（レーザ光）
４          現像装置
５          中間転写ベルト
６          一次転写ローラ（転写ローラ）
６ａ        電源〔一次転写ローラ（転写ローラ）用〕
７          クリーニング部材
８          駆動ローラ
９          テンションローラ
１０        従動ローラ
１１        二次転写ローラ
１１ａ      電源〔二次転写ローラ用〕
４１〜４４  画像形成部
６１        導電性芯材
６２        導電性弾性体層
Ｐ          転写材
【図１】
2011164177.tif 000005
【図２】
2011164177.tif 000006